(57)【要約】【課題】  絶縁性金属薄膜層に傷などが生じることがない絶縁性部分金属光沢シートとその製造方法を提供する。【解決手段】  基体シート２上に、部分的に溶剤可溶性パターン層５を少なくとも形成し、次いで金属光沢を有する絶縁性金属薄膜層７を全面的に形成し、次いで絶縁性保護層８を全面的に形成し、次いで溶剤可溶性パターン層５上に形成された絶縁性金属薄膜層７および絶縁性保護層８とともに溶剤可溶性パターン層５を溶剤洗浄除去することによって溶剤可溶性パターン層５を形成しなかった領域に金属光沢を有するパターンを形成する。【選択図】      図１
2005254572.tif 000002
【特許請求の範囲】
【請求項１】
基体シート上に、部分的に溶剤可溶性パターン層を少なくとも形成し、次いで金属光沢を有する絶縁性金属薄膜層を全面的に形成し、次いで絶縁性保護層を全面的に形成し、次いで溶剤可溶性パターン層上に形成された絶縁性金属薄膜層および絶縁性保護層とともに溶剤可溶性パターン層を溶剤洗浄除去することによって溶剤可溶性パターン層を形成しなかった領域に金属光沢を有するパターンを形成することを特徴とする絶縁性部分金属光沢シートの製造方法。
【請求項２】
絶縁性金属薄膜が、Ｓｎ、Ｉｎ、Ａｇ、Ｓｂ、Ｚｎ、Ｐｂ、Ｂｉよりなる群から選ばれた１種または２種以上の金属または合金からなる請求項１記載の絶縁性部分金属光沢シートの製造方法。
【請求項３】
絶縁性保護層が金属酸化物からなる請求項１〜２のいずれかに記載の絶縁性部分金属光沢シートの製造方法。
【請求項４】
絶縁性部分金属光沢シートがインサート材または転写材である請求項１〜３のいずれかに記載の絶縁性部分金属光沢シートの製造方法。
【請求項５】
基体シート上に順次、金属光沢を有する絶縁性金属薄膜層と絶縁性保護層とが同一パターンで、少なくとも形成されたことを特徴とする絶縁性部分金属光沢シート。
【請求項６】
絶縁性金属薄膜が、Ｓｎ、Ｉｎ、Ａｇ、Ｓｂ、Ｚｎ、Ｐｂ、Ｂｉよりなる群から選ばれた１種または２種以上の金属または合金からなる請求項５記載の絶縁性部分金属光沢シート。
【請求項７】
絶縁性保護層が金属酸化物からなる請求項５〜６のいずれかに記載の絶縁性部分金属光沢シート。
【請求項８】
絶縁性部分金属光沢シートがインサート材または転写材である請求項５〜７のいずれかに記載の絶縁性部分金属光沢シート。
【発明の詳細な説明】
【技術分野】
【０００１】
本発明は、絶縁性金属薄膜層に傷などが生じることがない絶縁性部分金属光沢シートとその製造方法に関する。
【背景技術】
【０００２】
プラスチック成形品などに対して金属光沢を有する装飾を行う方法として、転写法がある。転写法とは、基体シート上に、剥離層、金属光沢を有する金属薄膜層、接着層などからなる転写層を形成した転写材を用い、加熱加圧して転写層を被転写物に密着させた後、基体シートを剥離して、被転写物面に転写層のみを転移して装飾を行う方法である。また、被転写物が樹脂成形品である場合に、転写法をより合理的に行う方法として、成形同時転写法がある。成形同時転写法とは、転写材を成形金型内に挟み込み、金型内に樹脂を射出充満させ、冷却して樹脂成形品を得るのと同時に成形品表面に転写材を接着させた後、基体シートを剥離して、被転写物面に転写層を転移して装飾を行う方法である。
【０００３】
また、転写材に代えて、基体シート上に、金属光沢を有する金属薄膜層、接着層などが形成されたインサート材を用い、プラスチック成形品などに対して金属光沢を有する装飾を行うことも可能である。
【０００４】
ここで、プラスチック成形品の用途が、携帯電話などの情報通信機器、自動車内部の情報機器、家電機器などに用いる筐体である場合、静電破壊や電波障害などを防ぐために、金属薄膜層として、インジウムやスズなどを利用して絶縁性を有するようにしたものが利用されている（たとえば、特許文献１〜２参照）。
【特許文献１】特公平３−２５３５３公報
【特許文献２】特開平１０−３２４０９３公報
【発明の開示】
【発明が解決しようとする課題】
【０００５】
ここで、さらにデザイン的に多様な表現を行うため、金属薄膜層が部分的に形成されるようにしたい場合、水溶性インキであらかじめ溶剤可溶性パターン層を印刷した後に全面的に金属薄膜層を形成し、次いで水溶性インキなどで形成した溶剤可溶性パターン層を溶剤可溶性パターン層上に形成された金属薄膜とともに併せて水洗などの溶剤洗浄除去をすることで所望のパターンを形成することが考えられる。
【０００６】
しかし、このような方法では、水洗時に水洗ブラシによって金属意匠面部への摩擦が加わったり、水洗工程におけるシートの移動時に多数のロール間を搬送されて金属薄膜の表面にロールが接触したりするため、金属光沢を有する絶縁仕様のインジウムやスズなどの柔らかい金属では金属意匠部分に擦り傷ができるなどの不具合が発生するという問題点があった。
【０００７】
したがって、本発明は、上記のような問題点を解消し、絶縁性金属薄膜層に傷などが生じることがない絶縁性部分金属光沢シートとその製造方法を提供することを目的とする。
【課題を解決するための手段】
【０００８】
本発明の絶縁性部分金属光沢シートとその製造方法は、以上の目的を達成するために、以下のように構成している。
【０００９】
本発明の第１態様によれば、基体シート上に、部分的に溶剤可溶性パターン層を少なくとも形成し、次いで金属光沢を有する絶縁性金属薄膜層を全面的に形成し、次いで絶縁性保護層を全面的に形成し、次いで溶剤可溶性パターン層上に形成された絶縁性金属薄膜層および絶縁性保護層とともに溶剤可溶性パターン層を溶剤洗浄除去することによって溶剤可溶性パターン層を形成しなかった領域に金属光沢を有するパターンを形成するように構成した絶縁性部分金属光沢シートの製造方法を提供する。
【００１０】
本発明の第２態様によれば、絶縁性金属薄膜が、Ｓｎ、Ｉｎ、Ａｇ、Ｓｂ、Ｚｎ、Ｐｂ、Ｂｉよりなる群から選ばれた１種または２種以上の金属または合金からなる第１の態様に記載の絶縁性部分金属光沢シートの製造方法を提供する。
【００１１】
本発明の第３態様によれば、絶縁性保護層が金属酸化物からなる第１〜２の態様に記載の絶縁性部分金属光沢シートの製造方法を提供する。
【００１２】
本発明の第４態様によれば、インサート材または転写材第１〜３の態様に記載の絶縁性部分金属光沢シートの製造方法を提供する。
【００１３】
本発明の第５態様によれば、基体シート上に順次、金属光沢を有する絶縁性金属薄膜層と絶縁性保護層とが同一パターンで、少なくとも形成されるように構成した絶縁性部分金属光沢シートを提供する。
【００１４】
本発明の第６態様によれば、絶縁性金属薄膜が、Ｓｎ、Ｉｎ、Ａｇ、Ｓｂ、Ｚｎ、Ｐｂ、Ｂｉよりなる群から選ばれた１種または２種以上の金属または合金からなる第５の態様に記載の絶縁性部分金属光沢シートを提供する。
【００１５】
本発明の第７態様によれば、絶縁性保護層が金属酸化物からなる第５〜６の態様に記載の絶縁性部分金属光沢シートを提供する。
【００１６】
本発明の第８態様によれば、インサート材または転写材第５〜７の態様に記載の絶縁性部分金属光沢シートを提供する。
【発明の効果】
【００１７】
本発明の絶縁性部分金属光沢シートの製造方法は、基体シート上に、部分的に溶剤可溶性パターン層を少なくとも形成し、次いで金属光沢を有する絶縁性金属薄膜層を全面的に形成し、次いで絶縁性保護層を全面的に形成し、次いで溶剤可溶性パターン層上に形成された絶縁性金属薄膜層および絶縁性保護層とともに溶剤可溶性パターン層を溶剤洗浄除去することによって溶剤可溶性パターン層を形成しなかった領域に金属光沢を有するパターンを形成するように構成したので、絶縁性金属薄膜層に傷などが生じることがない。
【００１８】
本発明の絶縁性部分金属光沢シートは、基体シート上に順次、金属光沢を有する絶縁性金属薄膜層と絶縁性保護層とが同一パターンで、少なくとも形成されるように構成したので、絶縁性金属薄膜層に傷などが生じないものである。
【発明を実施するための最良の形態】
【００１９】
図面を参照しながら本発明の実施の形態について詳しく説明する。
【００２０】
図１、４〜６は、本発明の絶縁性部分金属光沢シートの製造方法の一実施例を示す断面図である。図２〜３は、本発明の絶縁性部分金属光沢シートの一実施例を示す断面図である。図中、１は絶縁性部分金属光沢シート、２は基体シート、３は剥離層、４は図柄層、５は溶剤可溶性パターン層、６はアンカー層、７は絶縁性金属薄膜層、８は絶縁性保護層、９は接着層である。なお、図中の各構成要素の厚さの比率は、現実の各構成要素の厚さの比率を反映したものではない。
【００２１】
本発明の絶縁性部分金属光沢シート１の製造方法は、基体シート２上に、部分的に溶剤可溶性パターン層５を少なくとも形成し、次いで金属光沢を有する絶縁性金属薄膜層７を全面的に形成し、次いで絶縁性保護層８を全面的に形成し、次いで溶剤可溶性パターン層５上に形成された絶縁性金属薄膜層７および絶縁性保護層８とともに溶剤可溶性パターン層５を溶剤洗浄除去することによって溶剤可溶性パターン層５を形成しなかった領域に金属光沢を有するパターンを形成する方法である（図１、４〜６参照）。
【００２２】
基体シート２としては、ポリエステル系樹脂、ポリカーボネート系樹脂、ポリアミド系樹脂、アクリル系樹脂、ポリプロピレン系樹脂、ポリエチレン系樹脂、ポリ塩化ビニル系樹脂、アクリロニトリルブタジエンスチレン系樹脂から選択される単層樹脂シートまたは前記した樹脂の中から選択された２種以上の樹脂による積層シートまたは共重合シートを用いるとよい。
【００２３】
絶縁性部分金属光沢シート１がインサート材の場合は透光性を有するものを用いるとよい。また、絶縁性部分金属光沢シート１が転写材の場合は、基体シート２が成形品表面に残らないので透光性を有する必要はない。
【００２４】
また、基体シート２には印刷工程における各層の固着力を高めるために易接着層９（図示せず）を形成してもよい。
【００２５】
また、絶縁性部分金属光沢シート１が転写材の場合、基体シート２からの転写層の剥離性を改善するために、基体シート２上に転写層を設ける前に、離型層（図示せず）を全面的に形成してもよい。離型層は、転写後または成形同時転写後に基体シート２を剥離した際に、基体シート２とともに転写層から離型する。離型層の材質としては、メラミン樹脂系離型剤、シリコーン樹脂系離型剤、フッ素樹脂系離型剤、セルロース誘導体系離型剤、尿素樹脂系離型剤、ポリオレフィン樹脂系離型剤、パラフィン系離型剤およびこれらの複合型離型剤などを用いることができる。離型層の形成方法としては、ロールコート法、スプレーコート法などのコート法、グラビア印刷法、スクリーン印刷法などの印刷法がある。
【００２６】
また、絶縁性部分金属光沢シート１が転写材の場合、剥離層３を形成してもよい（図５Ａ、図６Ａ参照）。剥離層３は、基体シート２または離型層上に全面的または部分的に形成する。剥離層３は、転写後または成形同時転写後に基体シート２を剥離した際に、基体シート２または離型層から剥離して被転写物の最外面となる層である。剥離層３の材質としては、アクリル系樹脂、ポリエステル系樹脂、ポリ塩化ビニル系樹脂、セルロース系樹脂、ゴム系樹脂、ポリウレタン系樹脂、ポリ酢酸ビニル系樹脂などのほか、塩化ビニル−酢酸ビニル共重合体系樹脂、エチレン−酢酸ビニル共重合体系樹脂などのコポリマーを用いるとよい。剥離層３に硬度が必要な場合には、紫外線硬化性樹脂などの光硬化性樹脂、電子線硬化性樹脂などの放射線硬化性樹脂、熱硬化性樹脂などを選定して用いるとよい。剥離層３は、着色したものでも、未着色のものでもよい。剥離層３の形成方法としては、グラビアコート法、ロールコート法、コンマコート法などのコート法、グラビア印刷法、スクリーン印刷法などの印刷法がある。
【００２７】
基体シート２上には、少なくとも溶剤可溶性パターン層５を形成する（図１Ａ、図４Ｃ、図５Ｂ、図６Ｄ参照）。部分的に形成された溶剤可溶性パターン層５に重ねて全面的に絶縁性金属薄膜層７と絶縁性保護層８とを形成し、溶剤可溶性パターン層５を水などの溶剤によって除去することにより、溶剤可溶性パターン層５を形成しない領域に金属光沢を有するパターンが形成されることになる。溶剤可溶性パターン層５は、たとえば、ポリビニルアルコール、デンプン、アルギド、エポキシ、ポリウレタンなどに代表される水溶性樹脂をバインダーとするインキ用い、グラビア印刷法、フレキソ印刷法、スクリーン印刷法などの印刷法により形成するとよい。
【００２８】
また、必要に応じて図柄層４を形成してもよい（図４Ａ、図４Ｇ、図６Ｂ、図６Ｈ参照）。図柄層４は、絶縁性金属薄膜層７によって形成される金属光沢を有するパターンとともに、種々の装飾的効果を発揮させるために形成する層である。図柄層４は、塩化ビニル−酢酸ビニル樹脂、ポリアミド系樹脂、塩素化ポリプロピレン樹脂、エポキシ樹脂、シアノアクリレート系樹脂、ポリエステル系樹脂、アクリル系樹脂、ポリウレタン系樹脂、ポリビニルアセタール系樹脂、ポリエステルウレタン系樹脂、セルロースエステル系樹脂、アルギド樹脂などの樹脂をバインダーとし、金属顔料や無機顔料、染料などを着色剤として含有するインキを用い、グラビア印刷法、スクリーン印刷法、オフセット印刷法などの通常の印刷法などを用いて形成するとよい。なお、図柄層４は、溶剤可溶性パターン層５の下に位置するように形成すれば、後の水洗工程によって除去されることはなく、また逆に溶剤可溶性パターン層５の上に位置するように形成すれば、後の水洗工程により絶縁性金属薄膜層７とともに除去されてパターン化されることになる。
【００２９】
次いで、絶縁性金属薄膜層７を全面的に形成する（図１Ｂ、図４Ｄ、図５Ｃ、図６Ｅ参照）。絶縁性金属薄膜層７は、真空蒸着法、スパッターリング法、イオンプレーティング法などで形成する。金属光沢を有するとともに絶縁性を有するようにするため、Ｓｎ、Ｉｎ、Ａｇ、Ｓｂ、Ｚｎ、Ｐｂ、Ｂｉよりなる群から選ばれた１種または２種以上の金属または合金を用い、たとえば微細な縞蒸着となるような条件に調整して形成するとよい。
【００３０】
次いで、絶縁性保護層８を形成する（図１Ｃ、図４Ｅ、図５Ｄ、図６Ｆ参照）。絶縁性保護層８としては、アルミニウム、ケイ素、ジルコニウム、タンタル、チタニウムなどの絶縁性の金属酸化物を使用するとよい。このような金属酸化物を用い、真空蒸着法、スパッターリング法、イオンプレーティング法などで薄膜を形成するとよい。また、絶縁性部分金属光沢シート１がインサート材であって、基体シート２の絶縁性金属薄膜層７が形成されていない面に後述する接着層９が形成される場合は、絶縁性保護層８を透明とすることによって絶縁性金属薄膜層７の金属光沢を看取させることができる（図３参照）。
【００３１】
また、必要に応じて、絶縁性金属薄膜層７や絶縁性保護層８などを設ける際に、これらの層の密着性を向上させるために、アンカー層６を設けてもよい（図４Ｂ、図６Ｃ参照）。アンカー層６の材質としては、２液性硬化ウレタン樹脂、熱硬化ウレタン樹脂、メラミン系樹脂、セルロースエステル系樹脂、塩素含有ゴム系樹脂、塩素含有ビニル系樹脂、アクリル系樹脂、エポキシ系樹脂、ビニル系共重合体樹脂などを使用するとよい。アンカー層６の形成方法としては、グラビアコート法、ロールコート法、コンマコート法などのコート法、グラビア印刷法、スクリーン印刷法などの印刷法がある。
【００３２】
次いで、溶剤洗浄を行う（図１Ｄ、図４Ｆ、図５Ｅ、図６Ｇ参照）。溶剤洗浄を行うには、溶剤可溶性パターン層５が形成されたシートを冷水または温水槽中に浸漬、もしくは冷水または温水シャワー放水を行いながら、絶縁性保護層８が形成された面を柔らかなブラシにより摩擦洗浄を行い、溶剤可溶性パターン層５上に形成された絶縁性金属薄膜層７および絶縁性保護層８とともに溶剤可溶性パターン層５を完全に除去するとよい。水洗時は、絶縁性金属薄膜層７が絶縁性保護層８により物理的に保護されているため、水洗ブラシや搬送ロールが接触しても絶縁性金属薄膜層７に傷が生じにくい。次いで、シートに付着している水分を熱風乾燥により除去する。
【００３３】
次いで、必要に応じて接着層９を形成するとよい（図２、図３、図４Ｇ、図５Ｆ、図６Ｈ参照）。接着層９は、プラスチック成形品の表面に上記の各層を接着するものである。接着層９としては、被接着物の素材に適した感熱性あるいは感圧性の樹脂を適宜使用する。たとえば、被接着物の材質がアクリル系樹脂の場合はアクリル系樹脂を用いるとよい。また、被接着物の材質がポリフェニレンオキシド・ポリスチレン系樹脂、ポリカーボネート系樹脂、スチレン共重合体系樹脂、ポリスチレン系ブレンド樹脂の場合は、これらの樹脂と親和性のあるアクリル系樹脂、ポリスチレン系樹脂、ポリアミド系樹脂などを使用すればよい。さらに、被接着物の材質がポリプロピレン樹脂の場合は、塩素化ポリオレフィン樹脂、塩素化エチレン−酢酸ビニル共重合体樹脂、環化ゴム、クマロンインデン樹脂が使用可能である。接着層９の形成方法としては、グラビアコート法、ロールコート法、コンマコート法などのコート法、グラビア印刷法、スクリーン印刷法などの印刷法がある。
【００３４】
以上に説明した構成の絶縁性部分金属光沢シート１を用いて部分金属光沢成形品を得る方法として、キャビティを有する金型内に絶縁性部分金属光沢シート１を設置し、金型内に溶融樹脂を射出し、絶縁性部分金属光沢シート１と溶融樹脂とが一体化した成形品を得るインサート法がある。具体的には、次のようにして行うとよい。
【００３５】
まず、金型内に、絶縁性部分金属光沢シート１を設置する。このとき、絶縁性部分金属光沢シート１の図柄と金型形状とが位置合わせされるように光電管センサなどを用いて絶縁性部分金属光沢シート１の固定位置を位置合わせしてもよい。
【００３６】
次いで、適宜加熱・吸引を行うことにより絶縁性部分金属光沢シート１は金型内に固定される。また、絶縁性部分金属光沢シート１を加熱してキャビティ面に沿いやすくするために、赤外線ヒーターなどからなる加熱手段によって絶縁性部分金属光沢シート１を加熱してもよい。また、キャビティ面に沿うように絶縁性部分金属光沢シート１を真空成形または圧空成形してもよい。
【００３７】
次いで、金型を閉じ、金型内へ成形樹脂を射出し、絶縁性部分金属光沢シート１と成形樹脂とを一体化させる。
【００３８】
成形樹脂としては、アクリル系樹脂、アクリロニトリルスチレン系樹脂、スチレン系樹脂、ポリカーボネート系樹脂、アクリロニトリルブタジエンスチレン系樹脂、シリコン系樹脂、ナイロン系樹脂、ウレタン系樹脂、熱可塑性エラストマー系樹脂、ポリエチレン系樹脂、ポリプロピレン系樹脂などを用いるとよい。
【００３９】
成形樹脂が固化した後、型開きして絶縁性部分金属光沢シート１が一体化して接着された樹脂成形品を取り出して、部分金属光沢成形品を得ることができる。
【００４０】
また、絶縁性部分金属光沢シート１が転写材である場合は、次のようにして部分金属光沢成形品を得ることができる。
【００４１】
まず、被転写物面に、転写材の接着層９側を密着させる。被転写物としては、アクリル系樹脂、アクリロニトリルスチレン系樹脂、スチレン系樹脂、ポリカーボネート系樹脂、アクリロニトリルブタジエンスチレン系樹脂、シリコン系樹脂、ナイロン系樹脂、ウレタン系樹脂、熱可塑性エラストマー系樹脂、ポリエチレン系樹脂、ポリプロピレン系樹脂などからなるプラスチック成形品を用いるとよい。
【００４２】
次に、シリコンラバーなどの耐熱ゴム状弾性体を備えたロール転写機、アップダウン転写機などの転写機を用い、温度８０〜２６０℃程度、圧力４９０〜１９６０Ｐａ程度の条件に設定した耐熱ゴム状弾性体を介して転写材の基体シート２側から熱と圧力とを加える。こうすることにより、接着層９が被転写物表面に接着する。最後に、冷却後に基体シート２を剥がすと、基体シート２と剥離層３との境界面で剥離が起こり、転写が完了する。また、基体シート２上に離型層を設けた場合は、基体シート２を剥がすと、離型層と剥離層３との境界面で剥離が起こり、転写が完了する。
【００４３】
次に、前記した転写材を用い、射出成形による成形同時転写法を利用して被転写物である樹脂成形品の面に装飾を行う方法について説明する。
【００４４】
まず、可動型と固定型とからなる成形用金型内に転写材を送り込む。その際、枚葉の転写材を１枚づつ送り込んでもよいし、長尺の転写材の必要部分を間欠的に送り込んでもよい。長尺の転写材を使用する場合、位置決め機構を有する送り装置を使用して、転写材の図柄層４と成形用金型との見当が一致するようにするとよい。また、転写材を間欠的に送り込む際に、転写材の位置をセンサーで検出した後に転写材を可動型と固定型とで固定するようにすれば、常に同じ位置で転写材を固定することができ、図柄層４の位置ずれが生じないので便利である。
【００４５】
成形用金型を閉じた後、ゲートから溶融樹脂を金型内に射出充満させ、被転写物を形成するのと同時にその面に転写材を接着させる。溶融樹脂としては、アクリル系樹脂、アクリロニトリルスチレン系樹脂、スチレン系樹脂、ポリカーボネート系樹脂、アクリロニトリルブタジエンスチレン系樹脂、シリコン系樹脂、ナイロン系樹脂、ウレタン系樹脂、熱可塑性エラストマー系樹脂、ポリエチレン系樹脂、ポリプロピレン系樹脂などを用いるとよい。
【００４６】
被転写物である樹脂成形品を冷却した後、成形用金型を開いて樹脂成形品を取り出す。最後に、基体シート２を剥がすことにより、部分金属光沢成形品を得ることができる。
【実施例１】
【００４７】
以下のようにして絶縁性部分金属光沢シートであるインサート材を作製し、これを用いてＡＶ機器用筐体を作製した。
【００４８】
厚さ１００μｍの透明ポリエチレンテレフタレートフィルムを基体シートとし、その上にアクリル−ビニル系樹脂からなるインキで図柄層、次いで２液硬化型アクリルウレタン系樹脂からなる透光性透明インキを用いて透明蒸着アンカー層、次いで水溶性インキで溶剤可溶性パターン層を、順次グラビア印刷法により形成した。
【００４９】
次いで、１７０℃×３０秒／ｍにて熱処理後に真空蒸着法にて光線透過率７〜９％の絶縁仕様のスズ金属層からなる絶縁性金属薄膜層を全面的に形成し、次いで厚さ３００±５０Åのアルミナ金属層からなる絶縁性保護層を全面的に形成した。
【００５０】
次いで、溶剤可溶性パターン層を、その上に形成された絶縁性金属薄膜層と絶縁性保護層とともに水洗除去した。
【００５１】
次いで、２液硬化型ポリエステルウレタン系樹脂からなる図柄層、ポリカーボネート系樹脂からなる透明接着層を全面的にスクリーン印刷法により積層した。
【００５２】
このようにして得たインサート材の絶縁性金属薄膜層には擦り傷などがなく、美麗なパターンを有するものであった。
【００５３】
これをトムソン型により適当な大きさに断裁後、金型プレス法により所望の形状に一次成形し、位置決めガイド穴を設けた。
【００５４】
この絶縁性部分金属光沢シートを接着層が該ゲート部に位置するように配置し、ポリカーボネート樹脂（出光石油化学株式会社製タフロン（登録商標）ＩＲ１７００）を溶融、射出し、冷却個化させて絶縁性部分金属光沢シートを樹脂部材の表面に一体化した絶縁性部分金属光沢成形品を得た。この成形品の用途はＡＶ機器筐体である。
【００５５】
この成形品表面に形成された金属光沢を有する絶縁性金属薄膜層は絶縁仕様であるため、静電破壊による外観変化や内部回路の損傷といった現象は見られなかった。
【実施例２】
【００５６】
以下のようにして絶縁性部分金属光沢シートである転写材を作製し、これを用いてＡＶ機器用筐体を作製した。
【００５７】
厚さ５０μｍのポリエチレンテレフタレートフィルムを基体シートとし、その上にアクリル系樹脂からなる剥離層、次いでアクリル−ビニル系樹脂からなるインキで図柄層、次いで２液硬化型アクリルウレタン系樹脂からなる透光性透明インキを用いて透明蒸着アンカー層、次いで水溶性インキで溶剤可溶性パターン層を、順次グラビア印刷法により形成した。
【００５８】
次いで、１７０℃×３０秒／ｍにて熱処理後に真空蒸着法にて光線透過率７〜９％の絶縁仕様のスズ金属層からなる絶縁性金属薄膜層を全面的に形成し、次いで厚さ３００±５０Åのアルミナ金属層からなる絶縁性保護層を全面的に形成した。
【００５９】
次いで、溶剤可溶性パターン層を、その上に形成された絶縁性金属薄膜層と絶縁性保護層とともに水洗除去した。
【００６０】
次いで、塩化ビニル−酢酸ビニル系樹脂からなるアンカー層、接着層を全面的にグラビア印刷法により順次積層して転写材を得た。
【００６１】
このようにして得た転写材の絶縁性金属薄膜層には擦り傷などがなく、美麗なパターンを有するものであった。
【００６２】
この転写材を接着層が該ゲート部に位置するように配置し、ＡＢＳ樹脂（東レ株式会社製トヨラック（登録商標）９２０）を溶融、射出し、冷却個化させて絶縁性部分金属光沢シートを樹脂部材の表面に一体化した後に成形品の表面より基体シートを剥離して転写層が成形品の表面に一体化した絶縁性部分金属光沢成形品を得た。この成形品の用途はＡＶ機器筐体である。
【００６３】
この成形品表面に形成された金属光沢を有する絶縁性金属薄膜層は絶縁仕様であるため、静電破壊による外観変化や内部回路の損傷といった現象は見られなかった。
【実施例３】
【００６４】
以下のようにして絶縁性部分金属光沢シートである転写材を作製し、これを用いて情報通信機器用パネルを作製した。
【００６５】
厚さ３８μｍのポリエチレンテレフタレートフィルムを基体シートとし、その上にアクリル系樹脂からなる剥離層、次いでアクリル−ビニル系樹脂からなるインキで図柄層、次いで２液硬化型アクリルウレタン系樹脂からなる透光性透明インキを用いて透明蒸着アンカー層、次いで水溶性インキで溶剤可溶性パターン層を、順次グラビア印刷法により形成した。
【００６６】
次いで、１７０℃×３０秒／ｍにて熱処理後に真空蒸着法にて光線透過率７〜９％の絶縁仕様のスズ金属層からなる絶縁性金属薄膜層を全面的に形成し、次いで厚さ３００±５０Åのアルミナ金属層からなる絶縁性保護層を全面的に形成した。
【００６７】
次いで、溶剤可溶性パターン層を、その上に形成された絶縁性金属薄膜層と絶縁性保護層とともに水で洗浄除去した。
【００６８】
次いで、塩化ビニル−酢酸ビニル系樹脂からなるアンカー層、接着層を全面的にグラビア印刷法により順次積層して転写材を得た。
【００６９】
このようにして得た転写材の絶縁性金属薄膜層には擦り傷などがなく、美麗なパターンを有するものであった。
【００７０】
この転写材を接着層が該ゲート部に位置するように配置し、アクリル樹脂（三菱レイヨン株式会社製アクリペット（登録商標）ＶＨ）を溶融、射出し、冷却個化させて絶縁性部分金属光沢シートを樹脂部材の表面に一体化した後に成形品の表面より基体シートを剥離して転写層が成形品の表面に一体化した絶縁性部分金属光沢成形品を得た。この成形品の用途は通信情報機器パネルである。
【００７１】
この成形品表面に形成された金属光沢を有する絶縁性金属薄膜層は絶縁仕様であるため、静電破壊による外観変化、内部回路の損傷や電波障害による通信の不具合といった現象は見られなかった。
【実施例４】
【００７２】
以下のようにして絶縁性部分金属光沢シートである転写材を作製し、これを用いて情報通信機器用パネルを作製した。
【００７３】
厚さ３８μｍのポリエチレンテレフタレートフィルムを基体シートとし、その上にアクリル系樹脂からなる剥離層、次いでアクリル−ビニル系樹脂からなるインキで図柄層、次いで２液硬化型アクリルウレタン系樹脂からなる透光性透明インキを用いて透明蒸着アンカー層、次いで水溶性インキで溶剤可溶性パターン層を、順次グラビア印刷法により形成した。
【００７４】
次いで、１７５℃×３０秒／ｍにて熱処理後に真空蒸着法にて光線透過率１０％の絶縁仕様のインジウム金属層からなる絶縁性金属薄膜層を全面的に形成し、次いで厚さ３００±５０Åのアルミナ金属層からなる絶縁性保護層を全面に形成した。
【００７５】
次いで、溶剤可溶性パターン層を、その上に形成された絶縁性金属薄膜層と絶縁性保護層とともに水で洗浄除去した。
【００７６】
次いで、塩化ビニル−酢酸ビニル系樹脂からなるアンカー層、接着層を全面的にグラビア印刷法により順次積層して転写材を得た。
【００７７】
このようにして得た転写材の絶縁性金属薄膜層には擦り傷などがなく、美麗なパターンを有するものであった。
【００７８】
この転写材を接着層が該ゲート部に位置するように配置し、アクリル樹脂（三菱レイヨン株式会社製アクリペット（登録商標）ＶＨ）を溶融、射出し、冷却個化させて絶縁性部分金属光沢シートを樹脂部材の表面に一体化した後に成形品の表面より基体シートを剥離して転写層が成形品の表面に一体化した絶縁性部分金属光沢成形品を得た。この成形品の用途は通信情報機器パネルである。
【００７９】
この成形品表面に形成された金属光沢を有する絶縁性金属薄膜層は絶縁仕様であるため、静電破壊による外観変化、内部回路の損傷や電波障害による通信の不具合といった現象は見られなかった。
【比較例】
【００８０】
以下のようにして絶縁性部分金属光沢シートである転写材を作製し、これを用いてＡＶ機器用筐体を作製した。
【００８１】
厚さ５０μｍのポリエチレンテレフタレートフィルムを基体シートとし、その上にアクリル系樹脂からなる剥離層、アクリル−ビニル系樹脂からなる図柄層、２液硬化型アクリルウレタン系樹脂からなる透光性透明インキを用いて透明蒸着アンカー層、水溶性インキで溶剤可溶性パターン層を、順次グラビア印刷法により形成した。
【００８２】
次いで、１７０℃×３０秒／ｍにて熱処理後に真空蒸着法にて光線透過率７〜９％の絶縁仕様のスズ金属層からなる絶縁性金属薄膜層を全面的に形成した。
【００８３】
次いで、溶剤可溶性パターン層を、その上に形成された絶縁性金属薄膜層とともに水洗除去した。
【００８４】
次いで、塩化ビニル−酢酸ビニル系樹脂からなるアンカー層、接着層を全面的にグラビア印刷法により順次積層して転写材を得た。
【００８５】
このようにして得た転写材は、水洗時に、水洗ブラシと絶縁性金属薄膜層との摩擦接触により絶縁性金属薄膜層が部分的に傷ついたものであった。
【００８６】
この転写材を接着層が該ゲート部に位置するように配置し、ＡＢＳ樹脂（東レ株式会社製トヨラック（登録商標）９２０）を溶融、射出し、冷却個化させて絶縁性部分金属光沢シートを樹脂部材の表面に一体化した後に成形品の表面より基体シートを剥離して転写層が成形品の表面に一体化した絶縁性部分金属光沢成形品を得た。
【００８７】
この成形品の用途はＡＶ機器筐体である。しかし、この成形品表面に形成された部分金属薄膜層には擦り傷やスズ金属層の厚み斑があり、美麗な意匠面を形成することができなかった。
【産業上の利用可能性】
【００８８】
本発明は、携帯電話などの情報通信機器、自動車内部の情報機器、家電機器など、各種成形品において好適に用いることができ、産業上有用なものである。
【図面の簡単な説明】
【００８９】
【図１】本発明の絶縁性部分金属光沢シートの製造方法の一実施例を示す断面図である。
【図２】本発明の絶縁性部分金属光沢シートの一実施例を示す断面図である。
【図３】本発明の絶縁性部分金属光沢シートの一実施例を示す断面図である。
【図４】本発明の絶縁性部分金属光沢シートの製造方法の一実施例を示す断面図である。
【図５】本発明の絶縁性部分金属光沢シートの製造方法の一実施例を示す断面図である。
【図６】本発明の絶縁性部分金属光沢シートの製造方法の一実施例を示す断面図である。
【符号の説明】
【００９０】
１  絶縁性部分金属光沢シート
２  基体シート
３  剥離層
４  図柄層
５  溶剤可溶性パターン層
６  アンカー層
７  絶縁性金属薄膜層
８  絶縁性保護層
９  接着層
【図１】
2005254572.tif 000003
【図２】
2005254572.tif 000004
【図３】
2005254572.tif 000005
【図４】
2005254572.tif 000006
【図５】
2005254572.tif 000007
【図６】
2005254572.tif 000008